Ni33~35質量Cr26~28質量Mo6~7質量Cu0.5~1.5質量Mn1.0~4質量Si最大0.1質量Al0.01~0.3質量C最大0.01質量N0.1~0.25質量B0.001~0.004質量希土類元素0より多く1質量までFe残り不可避の不純物を含むを有する合金。Ni含有率が33.5~34.5質量であることを特徴とする、請求項1に記載の合金。Mn含有率が1.5~3.5質量であることを特徴とする、請求項1または2に記載の合金。Mn含有率が1.5~3.0質量であることを特徴とする、請求項1から3までのいずれか1項に記載の合金。Mn含有率が1.5~2.6質量であることを特徴とする、請求項1から4までのいずれか1項に記載の合金。Mn含有率が1.5~2.0質量であることを特徴とする、請求項1から5までのいずれか1項に記載の合金。窒素含有率が0.14~0.22質量であることを特徴とする、請求項1から6までのいずれか1項に記載の合金。セリウムのミッシュメタルによる希土類元素の含有率が、0.001と0.1との間であることを特徴とする、請求項1から7までのいずれか1項に記載の合金。希土類元素の合計が最大0.06質量であることを特徴とする、請求項8に記載の合金。孔食指数PREN=Cr[質量]3.3Mo[質量]30N[質量]が50以上、殊に54以上であることを特徴とする、請求項1から9までのいずれか1項に記載の合金。高い塩化物イオン濃度を有する水性の中性媒体または酸性媒体中で、殊に孔食および/または隙間腐食に対する良好な腐食耐性を有する部品の製造のための材料としての、請求項1から10までのいずれか1項に記載の合金の使用。1000ppmまでの塩化物イオン濃度を有する工業用リン酸中で、100°Cで0.20mm/年未満の侵食速度を有する部品の製造のための材料としての、請求項1から10までのいずれか1項に記載の合金の使用。20000ppm以上、殊に40000ppm以上のオーダーの塩化物イオン濃度を有する水性の中性媒体中、75°Cで少なくとも1000mVHの孔食電位、および90°Cで少なくとも800mVHの孔食電位を有する部品の製造のための材料としての、請求項1から10までのいずれか1項に記載の合金の使用。50000ppm以上の塩化物イオン濃度を有する酸性媒体中、例えばFeCl3溶液中で、少なくとも80°Cの臨界孔食温度および少なくとも50°Cの臨界隙間腐食温度を有する部品の製造のための材料としての、請求項1から10までのいずれか1項に記載の合金の使用。ASTMG28、PracticeAによる条件下で、粒界腐食に対して耐久性があり、且つ、0.5mm/年未満の侵食速度を有する部品の製造のための材料としてしての、請求項1から10までのいずれか1項に記載の合金の使用。酸性ガス耐久試験の条件下で、応力き裂腐食および孔食がない部品の製造のための材料としての、請求項1から10までのいずれか1項に記載の合金の使用。テープ、板、および管のための請求項1から10までのいずれか1項に記載の合金の使用。棒、鋳造部品、およびワイヤとしての、同様に、溶接ワイヤとしての請求項1から10までのいずれか1項に記載の合金の使用。クラッド法に供される支持材料としての請求項1から10までのいずれか1項に記載の合金の使用。前記支持材料がロールクラッド法または爆発クラッド法に供される、請求項19に記載の合金の使用。